FR 2921860 A1 20090410 FR 0707038 A 20071008 Procédé de fabrication d'un dispositif isolant tubulaire et dispositif correspondant Domaine de l'invention La présente invention concerne la fabrication de matériaux carbonés réfractaires pouvant être utilisés comme isolants thermiques à haute température dans des fours fonctionnant à des températures élevées et sous atmosphère non oxydante. La présente invention concerne plus particulièrement les isolants tubulaires ou cylindriques à base de graphite expansé, destinés aux fours hautes températures. Etat de la technique La demande de brevet FR 2 849 651 décrit une structure isolante comprenant au moins une couche flexible à base de particules de graphite expansé comprimées � dense �, dont la densité est au moins égale à 400 kg/m3 et au moins une autre couche, � sous-dense �, également à base de graphite expansé, ayant une densité plus faible que celle de la couche dense, typiquement inférieure à 400 kg/m3. La même demande de brevet décrit en outre l'utilisation de la structure isolante pour la réalisation de pièces de forme cylindrique, par enroulement en spirale de structures isolantes telles que décrites ci-dessus. Le principal inconvénient de cette technique réside dans le fait que les couches se décollent au cours du traitement thermique auquel est soumis le cylindre obtenu après enroulement. Cette technique d'enroulement en spirales est également décrite dans d'autres brevets ou demandes de brevet tels que US 6,143,601 et US 2004/0076810. D'autre part, la demande de brevet FR 2 849 651 décrit un procédé de fabrication comprenant, outre une étape d'enroulement, l'utilisation d'une technique de cintrage pour la fabrication de portions de cylindres avec la structure isolante telle que décrite ci-dessus. Problèmes posés L'invention vise à résoudre simultanément plusieurs problèmes, le procédé de fabrication des dispositifs tubulaires isolants selon l'invention devant permettre tout à la fois : - d'obtenir des dispositifs de haute tenue mécanique dans toute la plage des hautes températures d'utilisation, pouvant dépasser 1500°C, - d'obtenir des dispositifs présentant un � rapport pouvoir isolant / masse � élevé, - un procédé de fabrication simple et économique car faisant appel à une seule et même technologie, et en outre facile à adapter à toute forme de dispositif tubulaire. Objet de l'invention Le demandeur a à présent mis au point un procédé de fabrication de dispositifs tubulaires servant notamment pour l'isolation de fours haute température par cintrage de structures isolantes permettant d'obtenir des éléments de parois tubulaires, puis collage sur chants de ces éléments et empilement de deux couches de structures isolantes avec un décalage des chants collés formant une jonction entre deux éléments juxtaposés. Dans ce procédé de fabrication d'un dispositif isolant tubulaire comprenant une paroi latérale d'épaisseur Ep, de longueur axiale L, dotée d'une direction axiale, on approvisionne un matériau isolant à structure bidimensionnelle d'épaisseur EM Ce procédé permet de résoudre les problèmes posés. En effet, la demanderesse a pu constater que les dispositifs obtenus par ce procédé de fabrication présentaient bien la haute tenue mécanique requise notamment pour leur usage de manchon isolant de fours dans un environnement industriel, et, grâce à un choix approprié du matériau isolant, un excellent rapport � pouvoir isolant / masse �. Par ailleurs, ne nécessitant pas d'enroulement, la fabrication des ces dispositifs est à la fois simple et apte à s'appliquer à toute forme de dispositif tubulaire, puisqu'il comprend une préparation d'éléments isolants, par exemple par découpe dans un matériau isolant en bande ou en feuille, suivi de leur mise en forme éventuelle puis de leur assemblage grâce à une colle, en formant au moins deux couches. Ce procédé ne fait donc appel qu'à un nombre limité d'équipements industriels de sorte qu'il est à la fois économique et néanmoins d'une grande flexibilité pour former des dispositifs de toutes sortes de formes ou de dimensions. Description des figures Toutes les figures sont relatives à l'invention. Les figures la à 1g représentent schématiquement différentes étapes de la fabrication d'un dispositif 30 isolant tubulaire (1) selon l'invention. La figure la représente, en coupe partielle selon un plan transversal, le matériau isolant (2) à structure bidimensionnelle d'épaisseur EM servant à former lesdits éléments isolants (4). Les figures lb et le sont des vues, en coupe transversale, des éléments isolants plans (4, 4a) formé par découpage dans ledit matériau (2) de la figure la, et notés respectivement EP1 et EP2, l'élément isolant plan EP1 de la figure lb, destiné à former un élément isolant de la première couche C1, présentant une largeur 11 moindre que celle 12 de l'élément isolant plan EP2 de la figure ic et destiné à former un élément isolant de la seconde couche C2. Les figures ld et le, analogues aux figures lb et 1c, représentent les éléments isolants cintrés EC1 et EC2 formés par cintrage respectivement des éléments isolants plans EP1 et EP2 des figures lb et lc. La figure 1f est une vue, en coupe transversale dans un plan perpendiculaire à sa direction axiale (11), de l'ébauche (5) formée par assemblage, sur deux couches C1 et C2, des huit éléments isolants cintrés EC1 et EC2 des figures ld et le (quatre éléments isolants par couche Ci), cet assemblage étant formé par un collage sur chant (60) entre éléments cintrés (4, 4b) d'une même couche Ci, et par collage dit inter-couche (61) entre les couches C1 et C2, les couches C1 et C2 étant orientées de manière à ce que les jonctions axiales JA1 (30,31) de la première couche C1 (3, 3a)soient angulairement décalées par rapport aux jonctions axiales JA2 (30, 31) de la seconde couche C2 (3, 3b) . La figure 1g est une vue partielle de côté de l'ébauche 30 (5) de la figure 1f. La figure 2a est analogue à la figure 1f et représente une autre modalité d'ébauche (5), et donc dispositif isolant tubulaire (1), comprenant également deux couches C1 et C2, chaque couche Ci comprenant 3 éléments isolants (4, 4b) par couche Ci. La figure 2b, analogue à la figure 2a, illustre une autre modalité d'ébauche (5) et de dispositif (1), dans laquelle le nombre N de couches Ci est égal à 3, chaque couche Ci comprenant deux éléments Ei. Les figures 2c et 2d sont des vues agrandies des parties cerclées � c � et � d � de la figure 2b, qui illustrent respectivement le collage sur chant (60) entre éléments cintrés (4b) d'une même couche Ci et le collage inter-couche (61) entre deux couches adjacentes Ci et Ci+1, soit entre les couches C1 et C2 sur la figure 2b. Les figures 3a à 3f illustrent différentes formes de parois latérales (10) des dispositifs (1) et d'ébauches (5) correspondantes. Les figures 3a à 3c sont relatives à des tubes (la) à parois latérales (10) à section constante, sur toute leur 20 longueur axiale L. La figure 3a est une vue de côté de la paroi latérale (10), sur laquelle n'ont pas été représentées les zones de jonction axiale Ji (30). Les figures 3b et 3c représentent deux sections 25 transversales extérieures de la paroi latérale (10) de la figure 3a, la figure 3b correspondant à une paroi cylindrique de diamètre extérieur D, et la figure 3c correspondant à une paroi hexagonale à 6 pans dont la section extérieure est inscrite dans un cercle de diamètre 30 D. Les figures 3d à 3f, analogues respectivement aux figures 3a à 3c, sont relatives à des tubes (lb) à section variable sur leur longueur axiale L et de diamètre extérieure moyen DM à mi-hauteur. La figue 3d représente la paroi (10) de forme tronconique en vue de côté. La figure 3e schématise le cas d'une section circulaire, tandis que la figure 3f schématise le cas d'une section polygonale (hexagonale). La figure 4a, analogue à la figure 1g ou 3a, représente un dispositif (1) ou une ébauche (5) dite de grande longueur axiale L, dont chaque couche Ci comprend au moins une zone de jonction transversale JTi (32) afin de rabouter lesdits éléments cintrés (4, 4b) selon ladite direction axiale (11). La couche intérieure C1 (3a) comprend deux jonctions transversales JT1 décalées axialement par rapport à la jonction transversale unique JT2 de la couche extérieure C2 (3b). La figure 4b est une vue de dessous du dispositif (1) de la figure 4a. La figure 4c est une coupe axiale de la paroi (10) selon le plan B-B de la figure 4b passant par ladite direction axiale (11). Les figures 4d et 4e illustrent, en coupe transversale partielle, deux modalités de matériau (2') à base de graphite expansé constituant ledit matériau isolant (2) et formant un matériau multicouche (2a). La figure 4d représente un matériau multicouche (2a) comprenant deux couches de graphite expansé : une couche dite � de faible densité � (20) et une couche dite de � haute densité � (21), la couche de haute densité (21) présentant par exemple une épaisseur au moins deux fois plus faible que celle de la couche de faible densité (20). La figure 4e, analogue à la figure 4d, forme un matériau tri-couche (2) comprenant une couche centrale (23) formant une couche de faible densité (20), et deux couches externes (22) formant deux couches de haute densité (21). La figure 4f est une coupe transversale partielle d'une paroi (10) comprenant deux couches C1 et C2 formées à partir du matériau de la figure 4d et assemblées par une couche de colle (61) entre les couches C1 et C2. Comme on peut le voir sur la figure 4f, les couches de haute densité (21) forment les surfaces intérieure et extérieure de ladite paroi (10). Les figures 5a à 5e illustrent schématiquement différentes vues d'une modalité de fabrication d'une ébauche (5) utilisant à la fois un mandrin de conformation (7) et un moule de conformation (8). La figure 5a représente, en perspective, deux couches C1 et C2 de matériau isolant (2,2') disposées sur le mandrin (7). La figure 5b représente une coupe, selon la direction axiale (11), du moule de conformation (8) à deux demi-coques (80) contenant l'ensemble constitué par les éléments de la figure 5a, de manière à comprimer lesdites couches Ci (3) entre un mandrin rigide et les demi-coques typiquement métalliques du moule, et ainsi à donner à ladite ébauche (5) des dimensions prédéterminées. La figure 5c représente en vue de côté l'ensemble, en sortie du moulé, formé par le mandrin (7) plus l'ébauche (5) aux dimensions prédéterminées, la figure 5d représentant l'ébauche (5) séparée du mandrin (7) représenté sur la figure 5e. 9 Description détaillée de l'invention Selon l'invention, et comme illustré sur les figures 1g et 4a, lesdites zones de jonction Ji (30) peuvent comprendre des zones de jonction axiales JAi (31) de longueur axiale au plus égale à L. Cependant, comme illustré sur les figures 4a et 4c, lesdites zones de jonction Ji (30) peuvent comprendre des zones de jonction transversales JTi (32) de manière à obtenir un dispositif isolant tubulaire (1, 1') dit de grande longueur axiale L. Par contre, quand il n'est pas nécessaire de rabouter les éléments (4) selon ladite direction axiale (11) comme illustré sur les figures 4a et 4c, lesdites zones de jonction Ji peuvent être constituées par des zones de jonction axiales JAi (31) de longueur axiale égale à L. Avantageusement, lesdits ni éléments isolants Ei axiaux prédécoupés (4) d'une même couche Ci peuvent être identiques, ladite pluralité de jonctions Ji formant ladite pluralité de jonctions axiales JAi (31), les ni jonctions axiales JAi (31) de ladite pluralité étant espacées angulairement par rapport à ladite direction axiale (11) d'un angle de 360°/ni. Cependant, dans le cas de la fabrication d'un dispositif � sur mesure � de configuration relativement complexe, il serait possible de juxtaposer des éléments isolants (4) différents par leur forme, à la manière dont on assemble les différentes pièces d'un puzzle, mais sur une surface déployée dans l'espace tridimensionnel. Comme illustré sur les figures 1f, 2a et 2b, le nombre N de couches Ci (3) peut être au moins égal à 2. Le nombre ni d'éléments isolants Ei (4) peut être un nombre n qui reste le même pour chaque couche Ci (3) dudit dispositif isolant tubulaire (1), n variant typiquement avec ledit diamètre moyen D. Ainsi, par exemple : - n peut valoir 2 pour D allant de 286 mm à 573 mm, - n peut valoir 3 pour D supérieur à 573 mm et inférieur à 10 907 mm, - n peut valoir 4 pour D au moins égal à 907 mm. Comme illustré sur les figures la à 1f, avant l'étape b) du procédé, on peut former à partir des dits ni éléments isolants (4), par exemple à partir de ni éléments isolants 15 plans (4a), ni éléments isolants cintrés (4b), de manière à présenter un rayon de courbure Ri dans un plan transversal perpendiculaire à ladite direction axiale (11), correspondant à celui de ladite couche Ci correspondante, ledit rayon Ri augmentant d'une couche Ci 20 à la couche suivante Ci+1 de plus grand diamètre moyen Di+1. Dans le procédé selon l'invention, et comme illustré sur les figures 5a à 5e, lors de ladite étape b2), ladite ébauche (5) peut être placée dans un moule de conformation 25 (8) comprenant, par exemple, deux demi-coques (80), de manière à ce que, les deux demi-coques (80) réunies et fermées assurent à ladite ébauche (5) et in fine audit dispositif isolant tubulaire (1) des dimensions ou cotes géométriques prédéterminées et reproductibles. 30 Selon l'invention, ledit matériau isolant (2) peut être un matériau (2') à base de graphite expansé d'épaisseur EM allant de 2 à 30 mm, et allant de préférence de 5 à 20 mm. De préférence, et comme illustré sur les figures 4d et 4e, ledit matériau à base de graphite expansé (2') peut être un matériau multicouche (2a) comprenant au moins une couche dite de � faible � densité (20), sa densité étant inférieure à 0,4 g/cm3 (400 kg/m3) et au moins une couche dite de � haute � densité (21), sa densité étant au moins égale à 0,4 g/cm3. Ladite couche de haute densité (21) peut présenter une densité allant de 0,8 g/cm3 à 1,2 g/cm3 et dans lequel ladite couche de faible densité (20) présente une densité allant de 0,03 g/cm3 à 0,2 g/cm3. Comme illustré sur la figure 4e, ledit matériau multicouche (2a) peut être un matériau dit � tricouche � (2b) comprenant deux couches externes (22, 21) de haute densité disposées de part et d'autre d'une couche centrale (23, 20) de faible densité. Avantageusement, de manière à obtenir un rapport � pouvoir isolant / masse � élevé, l'épaisseur Ef de la couche centrale de faible densité (20, 23) peut être au moins deux fois plus élevée que l'épaisseur Eh de la couche externe de haute densité (21, 22), et de préférence au moins trois fois plus élevée. Selon l'invention, ladite colle (6) peut comprendre une résine thermodurcissable, par exemple une résine phénolique, ou une résine thermoplastique, ladite colle étant sous forme de poudre ou sous forme liquide, ladite colle étant avantageusement chargée d'une poudre électroconductrice de graphite ou de noir de carbone. Ledit traitement thermique peut comprendre une cuisson à une température d'au moins 800° C, et de préférence d'au 5 moins 1000°C. Ledit traitement thermique peut comprendre un traitement complémentaire de pyrolyse flash de méthane de manière à augmenter la rigidité dudit dispositif isolant. En outre, ledit traitement thermique peut comprendre une 10 étape de purification dudit dispositif isolant dans laquelle ledit dispositif isolant est porté à 2000°C, de manière à éliminer tout élément volatil. Enfin, ledit traitement thermique peut être suivi d'un usinage. Comme illustré sur les figures 3a à 3c, ledit dispositif isolant tubulaire (1) peut former un tube (la) à section constante sur sa longueur axiale L, ladite section étant circulaire de diamètre D ou ovale ou polygonale. 20 Cependant, comme illustré sur les figures 3d à 3f, ledit élément isolant tubulaire (1) peut former un tube (lb) à section uniformément variable sur sa longueur axiale L, ladite section étant circulaire de diamètre moyen DM ou ovale ou polygonale. 25 Par exemple, ladite longueur axiale L peut varier de 0,lm à 3m, et ladite épaisseur Ep peut aller de 5 mm à 80 mm, le rapport L/D ou L/DM pouvant aller de 0,5 à 5. Un autre objet de l'invention est constitué par un 30 dispositif isolant tubulaire (1) typiquement obtenu par le 15 procédé selon l'invention. Ce dispositif isolant tubulaire (1) comprend une paroi latérale (10) d'épaisseur Ep allant de 5 mm à 80 mm, de longueur axiale L allant de 0,lm à 3m, dotée d'une direction axiale (11), ladite paroi latérale (10) formant une superposition étant constitué par une pluralité de N couches Ci (3) d'un matériau isolant (2), avec i allant de 2 à N. Il est caractérisé en ce que : a) chaque couche Ci (3) comprend une pluralité de ni éléments isolants Ei axiaux (4) constitués dudit matériau isolant (2) de manière à ce que lesdits éléments isolants Ei axiaux (4) soient juxtaposés bord (40) à bord (40') selon une pluralité de zones de jonction Ji(30), b) deux couches successives Ci et Ci+l sont assemblées grâce à une colle (6), lesdites couches successives Ci et Ci+l étant orientées l'une par rapport à l'autre de manière à ce que la pluralité de zones de jonction Ji+l de ladite couche Ci+l soit décalée par rapport à la pluralité de zones de jonction Ji e ladite couche Ci, et qu'ainsi ledit dispositif isolant tubulaire (1) obtenu in fine présente une grande résistance mécanique. Dans ce dispositif, ledit matériau isolant (2) peut être un matériau (2') à base de graphite expansé d'épaisseur EM allant de 2 à 30 mm, et allant de préférence de 5 à 20 mm. Ledit matériau à base de graphite expansé (2') peut être un matériau multicouche (2a) comprenant au moins une couche dite de � faible � densité (20), sa densité étant inférieure à 0,4 g/cm3 (400 kg/m3) et au moins une couche 14 dite de � haute � densité (21), sa densité étant au moins égale à 0,4 g/cm3. Ladite couche de haute densité (21) peut présenter une densité allant de 0,8 g/cm3 à 1,2 g/cm3 et dans lequel ladite couche de faible densité (20) présente une densité allant de 0,03 g/cm3 à 0,2 g/cm3. Ledit matériau multicouche (2a) peut être un matériau dit � tricouche � (2b) comprenant deux couches externes (22, 21) de haute densité disposées de part et d'autre d'une couche centrale (20, 23) de faible densité. Ladite couche centrale de faible densité (20, 23) peut présenter une épaisseur Ef au moins deux fois plus élevée que l'épaisseur Eh de la couche externe de haute densité (21, 22), et de préférence au moins trois fois plus élevée. Exemples: Les figures la à 5e constituent des exemples de 20 réalisation. Pour la mise en oeuvre du procédé selon l'invention, on a aussi fabriqué ainsi des dispositifs de forme complexe ne présentant pas de symétrie de révolution, et notamment dans ce cas, on a utilisé des moyens informatiques 25 permettant,'à partir de la définition géométrique précise dudit dispositif (1) introduite en mémoire d'ordinateur, de définir la pluralité d'éléments isolants Ei de chaque couche Ci, de manière à ce que l'ensemble des zones de jonction (30, 31, 32) soient décalées. 30 Dans le cas où les éléments isolants (4) ne sont pas de forme simple et ne conduisent pas à un pavage régulier et compact, on a utilisé des moyens informatiques pour optimiser le découpage de ces éléments et minimiser les chutes et pertes de matériau isolant. Toutefois, on a pu recycler ces chutes en les homogénéisant et en les incorporant en faible pourcentage 5 (de préférence AVANTAGES DE L'INVENTION 15 Le procédé selon l'invention présente de grands avantages. En effet, outre qu'il résout les problèmes posés, il peut être facilement automatisé et adapté à toute configuration de dispositif (1), même de forme complexe. 20 Liste des repères Dispositif isolant tubulaire . 1 Dispositif 1 de grande longueur axiale L 1' Tube à section constante la 25 Tube à section variable lb Paroi latérale 10 Direction axiale 11 Matériau isolant à structure bidimensionnelle 2 Matériau à base de graphite expansé 2' 30 Matériau multicouche 2a Matériau tricouche 2b Couche de � faible densité � 20 Couche de � haute densité � 21 Couche externe 22 Couche centrale 23 Couche Ci de 1 3 Couche intérieure 3a Couche extérieure 3b Couche centrale 3c Zone de jonction Ji de 3 30 Zone de jonction axiale JAi 31 Zone de jonction transversale JTi 32 Elément isolant Ei axial 4 Elément isolant plan Epi 4a Elément isolant cintré Eci 4b Bord de juxtaposition 40, 40' Ebauche de 1 5 Colle 6 Zone de collage sur chant bord à bord 60 Zone de collage inter-couche 61 Mandrin axial 7 Moule de conformation 8 Demi-coques du moule 80 REVENDICATIONS 1. Procédé de fabrication d'un dispositif isolant tubulaire (1) comprenant une paroi latérale (10) d'épaisseur Ep, de longueur axiale L, dotée d'une direction axiale (11), dans lequel on approvisionne un matériau isolant (2) à structure bidimensionnelle d'épaisseur EM 2. Procédé selon la revendication 1 dans lequel lesdites zones de jonction Ji (30) comprennent des zones de jonction axiales JAi (31) de longueur axiale au plus égale 15 à L. 3. Procédé selon la revendication 2 dans lequel lesdites zones de jonction Ji (30) comprennent des zones de jonction transversales JTi (32) de manière à obtenir un 20 dispositif isolant tubulaire (1, 1') dit de grande longueur axiale L. 4. Procédé selon la revendication 2 dans lequel lesdites zones de jonction Ji sont constituées par des zones de 25 jonction axiales JAi (31) de longueur axiale égale à L. 5. Procédé selon la revendication 4 dans lequel lesdits ni éléments isolants Ei axiaux prédécoupés (4) d'une même couche Ci sont identiques, ladite pluralité de jonctions 30 Ji formant ladite pluralité de jonctions axiales JAi (31),les ni jonctions axiales JAi (31) de ladite pluralité étant espacées angulairement par rapport à ladite direction axiale (11) d'un angle de 360°/ni. 6. Procédé selon une quelconque des revendications 1 à 5 dans lequel le nombre N de couches Ci (3) est au moins égal à 2. 7. Procédé selon la revendication 6 dans lequel le nombre ni d'éléments isolants Ei (4) est un nombre n qui reste le même pour chaque couche Ci (3) dudit dispositif isolant tubulaire (1), n variant typiquement avec ledit diamètre moyen D. 8. Procédé selon une quelconque des revendications 1 à 7 dans lequel, avant l'étape b), on forme à partir des dits ni éléments isolants (4), par exemple à partir de ni éléments isolants plans (4a), ni éléments isolants cintrés (4b), de manière à présenter un rayon de courbure Ri dans un plan transversal perpendiculaire à ladite direction axiale (11), correspondant à celui de ladite couche Ci correspondante, ledit rayon Ri augmentant d'une couche Ci à la couche suivante Ci+1 de plus grand diamètre moyen Di+1. 9. Procédé selon une quelconque des revendications 1 à 8 dans lequel, lors de ladite étape b2), ladite ébauche (5) est placée dans un moule de conformation (8) comprenant, par exemple, deux demi-coques (80), de manière à ce que, les deux demi-coques (80) réunies et fermées assurent à ladite ébauche (5) et in fine audit dispositif isolanttubulaire (1) des dimensions ou cotes géométriques prédéterminées et reproductibles. 10. Procédé selon une quelconque des revendications 1 à 9 dans lequel ledit matériau isolant (2) est un matériau (2') à base de graphite expansé d'épaisseur EM allant de 2 à 30 mm, et allant de préférence de 5 à 20 mm. 11. Procédé selon la revendication 10 dans lequel ledit matériau à base de graphite expansé (2') est un matériau multicouche (2a) comprenant au moins une couche dite de � faible � densité (20), sa densité étant inférieure à 0,4 g/cm3 (400 kg/m3) et au moins une couche dite de � haute � densité (21), sa densité étant au moins égale à 0,4 g/cm3. 12. Procédé selon la revendication 11 dans lequel ladite couche de haute densité (21) présente une densité allant de 0,8 g/cm3 à 1,2 g/cm3 et dans lequel ladite couche de faible densité (20) présente une densité allant de 0,03 g/cm3 à 0,2 g/cm3. 13. Procédé selon une quelconque des revendications 11 à 12 dans lequel ledit matériau multicouche (2a) est un matériau dit � tricouche � (2b) comprenant deux couches externes (22, 21) de haute densité disposées de part et d'autre d'une couche centrale (23, 20) de faible densité. 14. Procédé selon la revendication 13 dans lequel l'épaisseur Ef de la couche centrale de faible densité 30 (20, 23) est au moins deux fois plus élevée quel'épaisseur Eh de la couche externe de haute densité (21, 22), et de préférence au moins trois fois plus élevée. 15. Procédé selon une quelconque des revendications 1 à 14 dans lequel ladite colle (6) comprend une résine thermodurcissable, par exemple une résine phénolique, ou une résine thermoplastique, ladite colle étant sous forme de poudre ou sous forme liquide, ladite colle étant avantageusement chargée d'une poudre électro-conductrice de graphite ou de noir de carbone. 16. Procédé selon une quelconque des revendications 1 à 15 dans lequel ledit traitement thermique comprend une cuisson à une température d'au moins 800° C, et de préférence d'au moins 1000°C. 17. Procédé selon la revendication 16 dans lequel ledit traitement thermique comprend un traitement complémentaire de pyrolyse flash de méthane de manière à augmenter la rigidité dudit dispositif isolant. 18. Procédé selon une quelconque des revendications 16 à 17 dans lequel ledit traitement thermique comprend une étape de purification dudit dispositif isolant dans laquelle ledit dispositif isolant est porté à 2000°C, de manière à éliminer tout élément volatil. 19. Procédé selon une quelconque des revendications 1 à 18 dans lequel ledit traitement thermique est suivi d'un 30 usinage. 20. Procédé selon une quelconque des revendications 1 à 19 dans lequel ledit dispositif isolant tubulaire (1) forme un tube (la) à section constante sur sa longueur axiale L, ladite section étant circulaire de diamètre D ou ovale ou polygonale. 21. Procédé selon une quelconque des revendications 1 à 19 dans lequel ledit dispositif isolant tubulaire (1) forme un tube (lb) à section uniformément variable sur sa longueur axiale L, ladite section étant circulaire de diamètre moyen DM ou ovale ou polygonale. 22. Procédé selon une quelconque des revendications 1 à 21 15 dans lequel ladite longueur axiale L varie de 0,1 m à 3 m et dans lequel ladite épaisseur Ep varie de 5 mm à 80 mm. 23. Procédé selon la revendication 22 dans lequel le rapport L/D ou L/DM va de 0,5 à 5. 20 24. Dispositif isolant tubulaire (1) comprenant une paroi latérale (10) d'épaisseur Ep allant de 5 mm à 80 mm, de longueur axiale L allant de 0,1 m à 3 m, dotée d'une direction axiale (11), ladite paroi latérale (10) formant 25 une superposition étant constitué par une pluralité de N couches Ci (3) d'un matériau isolant (2), avec i allant de 2 à N, caractérisé en ce que : a) chaque couche Ci (3) comprend une pluralité de ni éléments isolants Ei axiaux (4) en ledit matériau isolant 30 (2) de manière à ce que lesdits éléments isolants Eiaxiaux (4) soient juxtaposés bord (40) à bord (40') selon une pluralité de zones de jonction Ji(30), b) deux couches successives Ci et Ci+1 sont assemblées grâce à une colle (6), lesdites couches successives Ci et Ci+1 étant orientées l'une par rapport à l'autre de manière à ce que la pluralité de zones de jonction Ji+1 de ladite couche Ci+1 soit décalée par rapport à la pluralité de zones de jonction Ji e ladite couche Ci, et qu'ainsi ledit dispositif isolant tubulaire (1) obtenu in fine présente une grande résistance mécanique. 25. Dispositif selon la revendication 24 dans lequel ledit matériau isolant (2) est un matériau (2') à base de graphite expansé d'épaisseur EM allant de 2 à 30 mm, et allant de préférence de 5 à 20 mm. 26. Dispositif selon la revendication 25 dans lequel ledit matériau à base de graphite expansé (2') est un matériau multicouche (2a) comprenant au moins une couche dite de � faible � densité (20), sa densité étant inférieure à 0,4 g/cm3 (400 kg/m3) et au moins une couche dite de � haute � densité (21), sa densité étant au moins égale à 0,4 g/cm3. 27. Dispositif selon la revendication 26 dans lequel ladite couche de haute densité (21) présente une densité allant de 0,8 g/cm3 à 1,2 g/cm3 et dans lequel ladite couche de faible densité (20) présente une densité allant de 0,03 g/cm3 à 0,2 g/cm3. 28. Dispositif selon une quelconque des revendications 26 à 27 dans lequel ledit matériau multicouche (2a) est un 24 matériau dit � tricouche � (2b) comprenant deux couches externes (22, 21) de haute densité disposées de part et d'autre d'une couche centrale (20, 23) de faible densité. 29. Dispositif selon la revendication 28 dans lequel la couche centrale de faible densité (20, 23) présente une épaisseur Ef au moins deux fois plus élevée que l'épaisseur Eh de la couche externe de haute densité (21, 22), et de préférence au moins trois fois plus élevée.10